СПОСОБ ПРОИЗВОДСТВА КОНЦЕНТРАТА ДРАГОЦЕННЫХ МЕТАЛЛОВ ИЗ СУЛЬФИДНОГО МЕДНО-НИКЕЛЕВОГО СЫРЬЯ

1. Способ получения концентрата драгоценных металлов из медно-никелевого файнштейна, включающий разделение файнштейна на металлизированную и сульфидную фракции и окислительное выщелачивание металлизированной фракции, отличающийся тем, что в качестве окислителя используют хлор.
2. Способ по п.1, отличающийся тем, что отношение содержаний серы и меди в металлизированной фракции, выделяемой при разделении медно-никелевого файнштейна и направляемой на выщелачивание хлором, составляет 0,3-0,7.
3. Способ по п.1, отличающийся тем, что выщелачивание хлором проводят в области значений окислительно-восстановительного потенциала 430-470 мВ, предпочтительно 440-450 мВ.
4. Способ по п.1, отличающийся тем, что остаток хлорного выщелачивания разделяют на концентрат драгоценных металлов и элементарную серу.
5. Способ по п.1, отличающийся тем, что раствор хлорного выщелачивания очищают от меди путем добавления никелевого порошка и молотой элементарной серы.
6. Способ по п.5, отличающийся тем, что элементарную серу извлекают из остатка хлорного выщелачивания металлической фракции файнштейна.
7. Способ по п.5, отличающийся тем, что никелевый порошок для очистки от меди производят восстановлением огарка обжига выделенного из сульфидной фракции файнштейна никелевого концентрата.
8. Способ по п.1, отличающийся тем, что совместно с металлической фракцией файнштейна на выщелачивание хлором подают шлам ванн электролитического рафинирования никеля технологии переработки сульфидной фракции файнштейна.